(57)【特許請求の範囲】
【請求項１】
撹拌槽と、
前記撹拌槽に接続され、前記撹拌槽へ溶融ガラスを導入する導入管と、
前記撹拌槽内に設けられ、前記溶融ガラスを撹拌する撹拌翼と、
一端が前記撹拌槽に、他端が前記導入管に夫々接続され、前記撹拌槽内の溶融ガラスの少なくとも一部を前記導入管内へ還流させる還流管と、
前記撹拌槽に接続され、前記撹拌された溶融ガラスを前記撹拌槽から導出する導出管と、
を具備し、
前記還流管の一端が接続される位置における前記撹拌槽の接線と、前記還流管の中心線との間の角度θが９０°未満であることを特徴とする溶融ガラスの撹拌装置。
【請求項２】
撹拌槽と、
前記撹拌槽に接続され、前記撹拌槽へ溶融ガラスを導入する導入管と、
前記撹拌槽内に設けられ、前記溶融ガラスを撹拌する撹拌翼と、
一端が前記撹拌槽に、他端が前記導入管に夫々接続され、前記撹拌槽内の溶融ガラスの少なくとも一部を前記導入管内へ還流させる還流管と、
前記撹拌槽に接続され、前記撹拌された溶融ガラスを前記撹拌槽から導出する導出管と、
を具備し、
前記還流管の前記他端は、前記導入管の中心部まで延伸した状態で前記導入管に接続されており、前記撹拌槽内の溶融ガラスを、前記導入管内の中心部へ還流させることを特徴とする溶融ガラスの撹拌装置。
【請求項３】
前記還流管の一端が接続される位置における前記撹拌槽の接線と、前記還流管の中心線との間の角度θが９０°未満であることを特徴とする請求項２に記載の溶融ガラスの撹拌装置。
【請求項４】
前記還流管の前記一端は、前記撹拌槽内における前記溶融ガラスの流れに対し、前記導入管の接続位置よりも下流側に接続されていることを特徴とする請求項１乃至請求項３に記載の溶融ガラスの撹拌装置。
【請求項５】
前記還流管の前記一端は、前記撹拌槽内における前記溶融ガラスの流れに対し、前記導出管の接続位置よりも上流側に接続されていることを特徴とする請求項４に記載の溶融ガラスの撹拌装置。
【請求項６】
撹拌槽と、前記撹拌槽に接続された導入管と、前記撹拌槽内に設けられた撹拌翼と、一端が前記撹拌槽に、他端が前記導入管に夫々接続された還流管と、前記撹拌槽に接続された導出管と、を具備し、前記還流管の一端が接続される位置における前記撹拌槽の接線と、前記還流管の中心線との間の角度θが９０°未満である撹拌装置を用いた溶融ガラスの撹拌方法であって、
前記導入管から溶融ガラスを前記撹拌槽内へ導入する第１ステップと、
記撹拌槽内へ導入される前記溶融ガラスを、前記撹拌翼により撹拌する第２ステップと、
前記撹拌槽内の溶融ガラスの少なくとも一部を前記還流管を介して前記導入管内へ還流させる第３ステップと、
前記撹拌された溶融ガラスを前記導出管から導出する第４ステップと、
を具備することを特徴とする溶融ガラスの撹拌方法。
【請求項７】
撹拌槽と、前記撹拌槽に接続された導入管と、前記撹拌槽内に設けられた撹拌翼と、一端が前記撹拌槽に、他端が前記導入管に夫々接続された還流管と、前記撹拌槽に接続された導出管と、を具備し、前記還流管の前記他端は、前記導入管の中心部まで延伸した状態で前記導入管に接続されている撹拌装置を用いた溶融ガラスの撹拌方法であって、
前記導入管から溶融ガラスを前記撹拌槽内へ導入する第１ステップと、
記撹拌槽内へ導入される前記溶融ガラスを、前記撹拌翼により撹拌する第２ステップと、
前記撹拌槽内の溶融ガラスの少なくとも一部を前記還流管を介して前記導入管内の中心部へ還流させる第３ステップと、
前記撹拌された溶融ガラスを前記導出管から導出する第４ステップと、
を具備する溶融ガラスの撹拌方法。
【請求項８】
前記還流管の一端が接続される位置における前記撹拌槽の接線と、前記還流管の中心線との間の角度θが９０°未満であることを特徴とする請求項７に記載の溶融ガラスの撹拌方法。
【請求項９】
前記還流管の前記一端は、前記撹拌槽内における前記溶融ガラスの流れに対し、前記導入管の接続位置よりも下流側に接続されており、
前記第３ステップは、前記導入管の接続位置よりも下流側の溶融ガラスを還流させることを特徴とする請求項６乃至請求項８に記載の溶融ガラスの撹拌方法。
【請求項１０】
前記還流管の前記一端は、前記撹拌槽内における前記溶融ガラスの流れに対し、前記導出管の接続位置よりも上流側に接続されており、
前記第３ステップは、前記導出管の接続位置よりも上流側の溶融ガラスを還流させることを特徴とする請求項９に記載の溶融ガラスの撹拌方法。
【発明の詳細な説明】
【技術分野】
【０００１】
本発明は、溶融ガラスの撹拌装置及び撹拌方法、特に、半導体分野や光学ガラスに使用される高品質なガラスを供給する溶融ガラスの撹拌装置及び撹拌方法に関する。
【背景技術】
【０００２】
近年、液晶ディスプレイやカメラ等に使用されるガラス（以下、光学ガラスと称する）では、きわめて高い品質が要求されている。例えば、光学ガラスの均質性が低いと局所的にガラスの組成が他の箇所と異なるストリエ、コード、パネリングと称される脈理が発生する。この脈理は、ガラスの組成が他の箇所と異なるために光学ガラスの屈折率にばらつきが生じてしまい、光学ガラスとしては不適切なものとなる。そこで、ガラスの製造は、溶融ガラスを均質化して脈理の発生を抑制するために機械的に溶融ガラスを撹拌する工程を設けている。
【０００３】
撹拌は、撹拌槽と呼ばれる円筒状の耐火物内で行われる。撹拌槽内には、撹拌翼が設けられ、この撹拌翼が所定の回転数で回転することで、溶融ガラスにせん断力を加え、撹拌槽内の溶融ガラスを撹拌して均質化している。溶融ガラスに撹拌翼によるせん断力が加わると、不均質ガラスがせん断されて他の溶融ガラスと撹拌され均質化される。
【０００４】
そして、この溶融ガラスが均質性よく撹拌するために種々の手法が提案されている。例えば、撹拌翼によるせん断力、すなわち撹拌性能を向上させるために、リード角を２２°〜５８°とした螺旋翼を回転軸に設けたもの（特許文献１参照）、回転軸に設けられた複数の撹拌翼における溶融ガラスの流れの方向を撹拌翼毎に異ならせるようにしたもの（特許文献２参照）、撹拌槽内の中心部領域（翼の回転軸近傍）に存在する溶融ガラスを、強いせん断力が発生する外周部領域（撹拌翼の外側方向）に誘導するもの（特許文献３参照）などの手法が提案されている。
【先行技術文献】
【特許文献】
【０００５】
【特許文献１】特開２００３−３４５３９号公報
【特許文献２】特開２００９−２９７０４号公報
【特許文献３】特開２０１０−１００４６２号公報
【発明の概要】
【発明が解決しようとする課題】
【０００６】
しかしながら、上記従来の撹拌翼では、撹拌槽の内壁近傍において十分なせん断力が生じず、溶融ガラスを十分に撹拌しきれないために撹拌後の溶融ガラス中に不均質な部分が残存してしまう問題があった。このため、近年の液晶ディスプレイや半導体分野等で使用されるガラスに求められる高い均質性に対応できないという問題が生じている。
【０００７】
この原因としていくつかの要因がある。例えば、撹拌槽の内壁近傍では、撹拌翼から距離が離れているため撹拌翼によるせん断力が十分に確保できず、特に、溶融ガラスの粘性が高い場合は、レイノルズ数が極端に低くなるため溶融ガラスの流れが層流となるため、撹拌翼で発生する乱流の撹拌作用が広範囲に作用することを期待できない。さらに、撹拌槽内の内壁近傍を流れる溶融ガラスは、内壁に近づくほど流れがゼロ、すなわち、流れない状態となるため撹拌効率が極めて低くなってしまう。
【０００８】
上記問題を解決するために、撹拌翼の回転数を上げる、撹拌翼と撹拌槽内壁との隙間を小さくする、といったことが考えられる。しかし、撹拌翼の回転数を上げたとしても撹拌槽内壁近傍を流れる溶融ガラスを完全に撹拌することは難しく、逆に、再沸泡が生じたり、撹拌翼の表面が剥がれる虞がある。また、撹拌翼と撹拌槽内壁との隙間を小さくすると、撹拌槽と撹拌槽内壁とが接触する虞がある。
【０００９】
その他、撹拌槽の内壁に突起物等を設け、撹拌槽の内壁近傍を流れる溶融ガラスを、撹拌翼によるせん断力が働く領域へ誘導することも考えられるが、撹拌槽の内壁に突起物等を設けたとしても、撹拌槽の内壁近傍を流れる溶融ガラスは、突起物の表面近傍を這うようにして流れるため、撹拌翼によるせん断力が働く領域へ誘導することができず、溶融ガラスを効率良く撹拌することは難しい。
【００１０】
本発明は、上記の事情に対処してなされたものであり、溶融ガラスを効率的に撹拌して、高品質なガラスを供給することができる撹拌装置及び撹拌方法を提供することを目的とする。
【課題を解決するための手段】
【００１１】
本発明の溶融ガラスの撹拌装置は、撹拌槽と、撹拌槽に接続され、撹拌槽へ溶融ガラスを導入する導入管と、撹拌槽内に設けられ、溶融ガラスを撹拌する撹拌翼と、一端が撹拌槽に、他端が導入管に夫々接続され、撹拌槽内の溶融ガラスの少なくとも一部を導入管内へ還流させる還流管と、撹拌槽に接続され、撹拌された溶融ガラスを撹拌槽から導出する導出管と、を具備する。
【００１２】
本発明の溶融ガラスの撹拌方法は、撹拌槽と、撹拌槽に接続された導入管と、撹拌槽内に設けられた撹拌翼と、一端が撹拌槽に、他端が導入管に夫々接続された還流管と、撹拌槽に接続された導出管と、を具備する撹拌装置を用いた溶融ガラスの撹拌方法であって、導入管から溶融ガラスを撹拌槽内へ導入する第１ステップと、撹拌槽内へ導入される溶融ガラスを、撹拌翼により撹拌する第２ステップと、撹拌槽内の溶融ガラスの少なくとも一部を還流管を介して導入管内へ還流させる第３ステップと、撹拌された溶融ガラスを導出管から導出する第４ステップと、を具備する。
【発明の効果】
【００１３】
本発明の溶融ガラスの撹拌装置によれば、撹拌槽内の溶融ガラスを、該溶融ガラスを撹拌槽内へ導入する導入管へ還流させる還流管を具備しているので、溶融ガラスを効率的に撹拌して、高品質なガラスを供給することができる。
【図面の簡単な説明】
【００１４】
【図１】実施形態に係るガラスの製造装置の模式図である。
【図２】実施形態に係る撹拌装置の断面図である。
【図３】図２の線分Ｘ−Ｙにおける断面図である。
【図４】撹拌槽と還流管との接続部を含む断面図である。
【図５】実施例１に係る実験炉の構成断面図である。
【図６】比較例１に係る実験系の構成断面構成図である。
【図７】その他の実施形態に係る撹拌装置の断面図である。
【発明を実施するための形態】
【００１５】
以下、本発明の実施形態について図面を参照しながら詳細に説明する。
（実施形態）
【００１６】
図１は、実施形態に係るガラスの製造装置１の模式図である。ガラスの製造装置１は、最上流に配置され、ガラスの原料（珪砂(けいしゃ)、ソーダ灰、石灰石など）を加熱して溶融する溶融窯１０と、溶融したガラス（以下、溶融ガラスと称する）を高所へ輸送するライザ２０と、ガラス化反応により発生するＨ２Ｏ、ＣＯ２、Ｏ２などの気体あるいは溶融時に巻き込まれた空気が原因で溶融ガラス中に生じた気泡を溶融ガラスから取り除く清澄槽（リファイナ）３０と、溶融ガラスを撹拌して均質化する撹拌装置４０と、撹拌装置４０から供給される撹拌後の溶融ガラスを成形するガラス成形装置５０とを具備する。
【００１７】
（撹拌装置４０の構成）
図２は、撹拌装置４０の模式図である。なお、図２中の矢印は、撹拌装置４０内の溶融ガラスの流れを示している。また、図２中の斜線部は、溶融ガラスの均質性が低い部分を示している。
【００１８】
図２に示すように、撹拌装置４０は、回転軸４０１と、溶融ガラスを撹拌する撹拌翼４０２と、撹拌翼４０２を収容し、溶融ガラスを撹拌する撹拌槽４０３と、撹拌槽４０３へ溶融ガラスを導入する導入管４０４と、撹拌槽４０３内へ導入された溶融ガラスを導入管４０４内へ還流させる還流管４０５と、撹拌後の均質化された溶融ガラスをガラス成形装置５０へ導出する導出管４０６とを備えている。
【００１９】
回転軸４０１は、一端側が図示しないモータに接続され、他端側には撹拌翼４０２が設けられている。上記モータにより回転軸４０１が回転駆動されると、この回転軸４０１の他端側に設けられた撹拌翼４０２も回転し、撹拌槽４０３内の溶融ガラスが撹拌される。
【００２０】
撹拌翼４０２は、溶融ガラスを撹拌するためのパドルである（パドルの数は、３つに限られない）。撹拌翼４０２の表面は、耐熱性に優れる材料、例えば、白金（Ｐｔ）、白金とロジウム（Ｒｈ）との合金で被覆されている。なお、撹拌翼４０２の形状は、溶融ガラスにせん断力を加えて撹拌するものであればよく、パドル以外にも、例えば、螺旋翼（スクリュー翼）など種々の形状を使用できる。
【００２１】
撹拌槽４０３の内壁４０３ａは、回転により溶融ガラスを撹拌する撹拌翼４０２との隙間を一定とするため、その形状が円柱形となっている。また、撹拌槽４０３の内壁４０３ａは、撹拌翼４０２と同様、耐熱性に優れる材料、例えば、白金（Ｐｔ）、白金とロジウム（Ｒｈ）との合金で被覆されている。
【００２２】
撹拌槽４０３の内壁４０３ａと撹拌翼４０２との隙間（クリアランス）は、５〜２０ｍｍ程度とするのがよい。クリアランスがあまりに小さいと、撹拌槽４０３の内壁４０３ａと撹拌翼４０２とが接触する虞があり、クリアランスが大きいと撹拌翼４０２による撹拌効果が低減するためである。
【００２３】
導入管４０４は、図示しない一端側が清澄槽３０に、他端側４０４ａが撹拌槽４０３に各々接続されており、清澄槽３０からの溶融ガラスを撹拌槽４０３内へ導入する。
【００２４】
還流管４０５は、一端側４０５ａが撹拌槽４０３に、他端側４０５ｂが導入管４０４に各々接続されており、撹拌槽４０３内の溶融ガラスを導入管４０４内へ還流させる。図２に示す通り、還流管４０５の他端側４０５ｂは、導入管４０４の中心付近まで延伸しており、溶融ガラスが導入管４０４の中心付近に還流される構造となっている。
【００２５】
図３は、図２の線分Ｘ−Ｙでの断面図である。図３中の矢印αは、還流管４０５の中心線の向き、すなわち還流管４０５内の溶融ガラスの流れの向きを示している。また、図３中の線分β―γは、還流管４０５の中心線が撹拌槽４０３の外周面と交わった位置Ｐ１での接線である。
【００２６】
還流管４０５は、図３に示す矢印αの方向と線分β―γとの角度θが鋭角となるように撹拌槽４０３に接続される。角度θは、９０°未満（鋭角）であることが好ましく、３０°以下であることがより好ましい。なお、理想的には角度θは０°とするのがよい。
【００２７】
導出管４０６は、一端側が撹拌槽４０３の底部に接続され、他端側がガラス成形装置５０に接続されており、撹拌後の均質化された溶融ガラスをガラス成形装置５０へ導出する。
【００２８】
（撹拌装置４０内の溶融ガラスの流れ）
次に、撹拌装置４０内の溶融ガラスの流れについて説明する。
導入管４０４から撹拌槽４０３内の上部へ導入された溶融ガラスは、撹拌槽４０３の上端側から下端側へ降下する。
【００２９】
このとき、撹拌槽４０３の内壁４０３ａ近傍の溶融ガラスの少なくとも一部は、撹拌翼４０２の撹拌（回転）により、還流管４０５から導入管４０４内へ還流される。なお、撹拌槽４０３の内壁４０３ａ近傍を流れる溶融ガラスは均質化され難いため、均質性に劣る。このため、この内壁４０３ａ近傍を流れる溶融ガラスを効率良く均質化できるか否により、高品質なガラスを得ることができるか否かが決まる。
【００３０】
撹拌槽４０３の内壁４０３ａ近傍を流れる溶融ガラスは、撹拌翼４０２の回転により撹拌槽４０３の内壁４０３ａに沿って回転しながら降下する。つまり、撹拌槽４０３の内壁４０３ａ近傍を螺旋状に流れることになる。ここで、還流管４０５は、角度θが鋭角となるように撹拌槽４０３に接続されている。このため、撹拌槽４０３の内壁４０３ａ近傍を螺旋状に流れる溶融ガラスの少なくとも一部は、撹拌槽４０３の内壁４０３ａ近傍を這うようにして流れるので還流管４０５内へと流れ込む。
【００３１】
なお、撹拌翼４０２は、溶融ガラスに対し還流管４０５内へ流れ込む回転運動を付与できる位置に設けられていればよく、必ずしも、図２のように側面視した状態（断面図の状態）において、撹拌翼４０２のパドル位置が、還流管４０５の一端（図２の４０５ａ側）の位置と重複する必要はない。
【００３２】
還流管４０５内へと流れた溶融ガラスは、還流管４０５内を伝って導入管４０４の中心部近傍へ還流される。この還流された溶融ガラスは、図２に示すように、回転軸４０１近傍、すなわち、撹拌槽４０３の中心軸近傍に流れ込む。撹拌槽４０３の中心軸近傍では、撹拌翼４０２による撹拌作用が高いため、還流された均質性の低い溶融ガラスは、撹拌翼４０２により回りを流れる溶融ガラスと十分に撹拌されて均質性の高い溶融ガラスとなる。
【００３３】
すなわち、導入管４０４から導入される溶融ガラスの内、導入管４０４内の中心部近傍を流れる溶融ガラスは、撹拌翼４０２の撹拌作用により均質化される。一方、導入管４０４内の下部を流れる溶融ガラスの内、撹拌槽４０３の内壁４０３ａ近傍を流れる均質性の低い溶融ガラスは、還流管４０５により導入管４０４内の中心部近傍へ還流され、撹拌翼４０２により回りを流れる溶融ガラスと十分に撹拌されて均質性の高い溶融ガラスとなる。従って、撹拌装置４０からは、均質性の高い溶融ガラスが導出管４０６からガラス成形装置５０へ導出される。
【００３４】
図４（ａ）及び図４（ｂ）は、撹拌槽４０３と還流管４０５との接続部を含む断面図である。図３に示した撹拌装置４０では、還流管４０５の一端側４０５ａの端部形状を円弧状とし、撹拌槽４０３の外周面に合わせて接続していたが、図４（ａ）、図４（ｂ）に示すように、還流管４０５の一端側４０５ａの端部が撹拌槽４０３内へ突き出た状態で接続していても構わない。
【００３５】
図４に示す接続とした場合、還流管４０５の端部が撹拌槽４０３内へ突き出ているので、撹拌槽４０３内を螺旋状に降下する溶融ガラスが還流管４０５内に取り込まれ易くなるために、導入管４０４から撹拌槽４０３へ導入される溶融ガラスに含まれる還流管４０５から導入管４０４へ還流した溶融ガラスの割合（以下、還流率と称する）が向上する。
【００３６】
なお、図４に示す接続とした場合、撹拌翼４０２が、還流管４０５の撹拌槽４０３内へ突き出た部分へ接触しないようにするため、撹拌翼４０２の径を短くする、すなわち撹拌翼４０２を短くする必要があることに注意する。また、還流率を向上するためには、撹拌翼４０２の一分間当たりの回転数（ｒｐｍ）を上げることが考えられるが、撹拌翼４０２の一分間当たりの回転数を上げ過ぎると、溶融ガラスに再沸泡が生じたり、撹拌翼４０２の表面が剥がれて溶融ガラスに混入する虞がある。このため、撹拌翼４０２の一分間当たりの回転数は、溶融ガラスに再沸泡が生じたり、撹拌翼４０２の表面が剥がれたりしない程度に抑える必要がある。
【００３７】
以上のように、この実施形態に係る撹拌装置４０では、一端側４０５ａが撹拌槽４０３に、他端側４０５ｂが導入管４０４に各々接続されており、撹拌槽４０３内の溶融ガラスを導入管４０４内へ還流させる還流管４０５を備え、導入管４０４内の下部を流れる溶融ガラスの内、撹拌槽４０３の内壁４０３ａ近傍を流れる均質性の低い溶融ガラスをこの還流管４０５により導入管４０４内の中心部近傍へ還流しているので、溶融ガラスを効率的に撹拌して、高品質なガラスを供給することができる。
【実施例】
【００３８】
次に、実施例を挙げて、本発明をより詳細に説明する。なお、以下の実施例１及び比較例１では、実際の炉（以下、実炉と称する）ではなく、実炉を模した実験炉を使用している。この実験炉では、溶融ガラスの代わりに流体として水あめを使用している。溶融ガラスと水あめでは、粘性及び比重が異なるため、この実験炉では、以下の表１に示すように種々の物性値を設定し、実験炉におけるレイノルズ数を実炉と一致させた。これにより、実験炉における水あめの挙動が実炉における溶融ガラスの挙動と一致するようにしている。なお、表１は輸送管内におけるレイノルズ数のパラメータである。
【００３９】
【表１】
0005793919.tif 000002
【００４０】
表１の物性値について説明する。
１．粘度は、溶融ガラス（実炉）、水あめ（実験炉）の粘度である。
２．密度は、溶融ガラス（実炉）、水あめ（実験炉）の密度である。
３．代表速度は、導入管内における溶融ガラス（実炉）、水あめ（実験炉）の流速である。
４．代表径は、実炉及び実験炉における導入管の内径である。
【００４１】
表１から、実験炉におけるレイノルズ数が、実炉のレイノルズ数と一致していることがわかる。なお、実験炉の物性値を表１のように設定することにより、実験系の時間スケール、すなわち実験炉における流体（水あめ）の流速は、実炉の１／４（４分の１）程度となっている。また、流量[g/min]は、一分間当たり重量が実炉の１５％となっている。
【００４２】
（実施例１）
初めに、実施例１に係る実験炉Ａの構成について説明する。
図５は、実施例１に係る実験炉Ａの構成断面図である。以下、図５を参照して、この実施例１について説明する。なお、図２で説明した構成と同じ構成には、同一の符号を付して重複した説明を省略する。
【００４３】
導入管４０４の内径Ｄ１、還流管４０５の内径Ｄ２及び撹拌槽４０３の内径Ｄ３は、ぞれぞれ５０ｍｍ、２６ｍｍ及び１２０ｍｍである。撹拌槽４０３の高さＬ１（撹拌槽４０３の底面から撹拌槽４０３の縁まで）は、４６５ｍｍである。導入管４０４、還流管４０５及び撹拌槽４０３の材質は、アクリルである。
【００４４】
撹拌槽４０３と撹拌翼４０２との隙間（クリアランス）Ｃ１は、１２．５ｍｍである。撹拌槽４０３の底部と回転軸４０１の下端との隙間（クリアランス）Ｃ２は、１１ｍｍである。また、この実施例１では、図３で説明した、還流管４０５の中心線分α-βと還流管４０５の中心線線分γ-δとの角度θがほぼゼロとなっている。
【００４５】
次に、実施例１の実験方法について説明する。なお、この実施例１では、還流管４０５内を還流する水あめの流量を撹拌翼４０により制御できること及び水あめを還流させることにより、着色剤が拡散されることを確認した。
【００４６】
（実験１）
実施例１では図５に示す撹拌槽４０３、導入管４０４、還流管４０５及び導出管４０６を水あめで満たし、撹拌装置Ａを流れる水あめの流量が１８．８[g/min]となるように調整した。
【００４７】
次に、水あめが還流管４０５内へ導入されるように撹拌翼４０２を回転させて（図３では、左（反時計）回り）、水あめが還流管４０５内を流れる速さを測定した。なお、水あめの流速は、着色剤を図５に示す位置Ｐ２から導入し、この着色剤が還流管４０５内を流れる速さを測定して算出した。
【００４８】
なお、一般的に、管内を流れる流体の速さは、管内の中心部が最も早く、管壁に近づくにつれて、中心からの距離の２乗に比例して遅くなる。今回の実施例１では、図５の位置Ｐ２から導入した着色剤のうち最も早く流れる着色剤から水あめの流量を算出した。
【００４９】
具体的には、還流管４０５内における水あめの流れが層流であることから、還流管４０５内の水あめの流量は、以下の（１）式（ハーゲン・ポアズイユの式）から求めることができる。
【数１】
0005793919.tif 000003
ここで、ｕ（ｔ）は流下方向の流速、ｒは還流管４０５中心からの断面方向の距離、ｇは重力加速度、Ｉｅは動水勾配またはエネルギー勾配、ｖは動粘性係数、ａは還流管４０５の半径である。
【００５０】
上記条件の下、撹拌翼４０２の回転数を０、１０、２０ｒｐｍの３段階に変化させて、還流管４０５内へ還流される水あめの流量を調べた。結果を以下の表２に示す。なお、表２中の「回転数」は、撹拌翼４０２の回転数（時計回りが正（図３参照））、「流量」は、還流管４０５内を流れる水あめの流量（導入管４０４から撹拌槽４０３の向きが正）、「調整幅」は、撹拌翼４０２が回転していない際の還流管４０５内を流れる水あめの流量（導入管４０４から撹拌槽４０３の向きが正）を１００％とした相対的な数値である。
【００５１】
【表２】
0005793919.tif 000004
【００５２】
表２に示すように、撹拌翼４０２の回転数の増加に伴い、還流管４０５内を還流する水あめの流量も増えることがわかる。すなわち、撹拌翼４０２の回転数を制御することにより、還流管４０５内の水あめの還流量を制御できることがわかる。
【００５３】
（実験２）
次に、実験１と同一の条件（撹拌翼４０２の回転数は、１０ｒｐｍ）で、図５のＰ３の位置から着色剤を導入した。図５のＰ３の位置から導入した着色剤の一部（特に、撹拌槽４０３の内壁４０３ａ近傍を流れる着色剤）は、図５の矢印Ａに示すように還流管４０５から導入管４０４の中心部付近へ還流された。そして、撹拌翼４０２による撹拌作用が高い領域である回転軸４０１近傍に流れ込んだ後、色が薄くなった状態、すなわち、撹拌翼４０２により十分に撹拌された状態で導出管４０６から導出されることを確認した。また、還流された着色剤の一部は、再度、還流管４０５内へ導入されることを確認した。
【００５４】
（実験３）
なお、発明者らは、図５に示した実験炉Ａにおいて、撹拌翼４０２を時計方向に回転させた場合における還流管４０５内を流れる水あめの流量についても調べた。その結果を以下の表３に示す。なお、表３中の「回転数」、「流量」、「調整幅」の意味は、表２を参照して説明した「回転数」、「流量」、「調整幅」と同じ意味である。
【００５５】
【表３】
0005793919.tif 000005
【００５６】
表３に示す結果から、撹拌翼４０２を時計方向（図３参照）に回転させた場合にも、撹拌翼４０２の回転を制御することにより還流管４０５内を流れる水あめの流量を制御できることがわかった。なお、この場合、還流管４０５内を流れる水あめは、導入管４０４から撹拌槽４０３の向きに流れることに留意する。
【００５７】
（比較例１）
図６は、比較例１に係る実験炉Ｂの構成断面図である。以下、図６を参照して、この比較例１について説明する。図６に示すように、この比較例１に係る実験炉Ｂは、還流管４０５を具備していいない。そのほかの構成は、図２で説明した構成と同じであるため、同一の構成には、同一の符号を付して重複した説明を省略する。
【００５８】
この比較例１では、図６に示すＰ３，Ｐ４から着色剤を導入し、撹拌槽４０３内における水あめの流れを観察した。この比較例１に係る実験炉では、図６のＰ４，Ｐ５の位置から導入した着色剤は、図６の矢印Ｂ，Ｃに示すように、どちらも撹拌槽４０３の内壁４０３ａと撹拌翼４０２との間を、撹拌翼４０２の撹拌作用がおよぶ領域内の水あめよりもゆっくりとした速度で、螺旋を描きながらゆっくりと降下する様が観察された。
【００５９】
そして、着色剤は、撹拌翼４０２により拡散されることなく導出管４０６から導出された。つまり、撹拌槽４０３の内壁４０３ａの近傍を流れる水あめは、撹拌翼４０２の撹拌作用によって均質化されていないことが分かる。
【００６０】
（比較結果）
実施例１と比較例１との比較から、撹拌槽４０３の内壁４０３ａの表面近傍を這うようにして流れる溶融ガラスを導入管４０４の中心部近傍に還流させる還流管４０５を設けることで、撹拌槽４０３における撹拌能力を大幅に向上できることがわかった。
【００６１】
以上のように、本発明の撹拌装置では、還流管４０５内を流れる溶融ガラスの向きと、還流管４０５の中心線が撹拌槽４０３の外周面と交わった位置での接線との角度θが鋭角となるように、還流管４０５を撹拌槽４０３に接続し、撹拌翼４０２を回転させることで、撹拌槽４０３の内壁４０３ａの表面近傍を這うようにして流れる溶融ガラスを導入管４０４の中心部近傍に還流させている。このため、撹拌槽４０３における撹拌能力を大幅に向上することができる。また、撹拌翼４０２の回転数を制御することで、還流させる溶融ガラスの流量を制御することができるので、溶融ガラスの撹拌を最適な状態に保つことができる。
【００６２】
（その他の実施形態）
図７は、その他の実施形態に係る撹拌装置４０Ａの断面図である。この他の実施形態では、実施形態に係る撹拌装置４０をライザに適用した例を示す。なお、図２で説明した構成と同一の構成には、同一の符号を付して重複した説明を省略する。
【００６３】
この他の実施形態に係る撹拌装置４０Ａのように、溶融ガラスが下側から上側へ流れる場合でも、一端側４０５ａを撹拌槽４０３に、他端側４０５ｂを導入管４０４に各々接続して、撹拌槽４０３内の溶融ガラスを導入管４０４内へ還流させることにより、溶融ガラスの撹拌効率を向上させることができる。
【００６４】
なお、実施形態に係る撹拌装置４０と同様に、還流管４０５の他端側４０５ｂを導入管４０４の中心付近まで延伸して、溶融ガラスが導入管４０４の中心付近に還流されるようにすることに留意する。また、図３に示したように、撹拌槽４０３との接続は、還流管４０５の中心線と、還流管４０５の中心線が撹拌槽４０３の外周面と交わった位置Ｐ１での接線との角度θが鋭角となるように撹拌槽４０３に接続することに留意する。
【００６５】
また、実施例１の実験２では、導入した着色剤が効率よく撹拌できることが確認できた。このことから、本願発明の撹拌装置は、ガラスの着色にも適用することが可能であることがわかる。例えば、車両や建材等の紫外線赤外線吸収ガラスとして、適宜の着色剤をガラスに含有させる場合に、本発明の撹拌装置を用いて、色ムラのない均一な色の着色ガラスを得ることが可能である。
【００６６】
この場合、図１に示した溶融窯１０とライザ２０との間のガラス搬送路にガラス着色成分（着色剤を含むフリットやカレット）を供給する装置を設けてガラスを所望の色に着色するが、溶融ガラスと着色成分との混ざり具合が均一でないと成形されたガラスが色ムラ等の不具合がでるおそれがある。しかしながら、上記実施例１の実験２で分かったように、本発明の撹拌装置は、溶融ガラスと着色成分とを効率よく撹拌することが可能であり、これらを均一に混ぜることができ、よって色ムラの生じない着色ガラスを形成することが可能である。
【産業上の利用可能性】
【００６７】
本発明の撹拌装置及び撹拌方法は、溶融ガラスの撹拌に用いることができ、特に、高い品質が求められる液晶ディスプレイや半導体分野等で使用される溶融ガラスの撹拌に好適である。
【符号の説明】
【００６８】
１…ガラスの製造装置、１０…溶融窯、２０…ライザ、３０…清澄槽（リファイナ）、４０，４０Ａ…撹拌装置、５０…ガラス成形装置、４０１…回転軸、４０２…撹拌翼、４０３…撹拌槽、４０４…導入管、４０５…還流管、４０６…導出管。
【図１】
0005793919.tif 000006
【図２】
0005793919.tif 000007
【図３】
0005793919.tif 000008
【図４】
0005793919.tif 000009
【図５】
0005793919.tif 000010
【図６】
0005793919.tif 000011
【図７】
0005793919.tif 000012